СПОСОБ ПРОПИТКИ ПОЛИМЕРНЫМИ МАТЕРИАЛАМИ ГЛАЗУРОВАННОГО БЕТОННОГО СТРОИТЕЛЬНОГО ИЗДЕЛИЯ
METHOD OF GLASS-GLASED CONCRETE ITEM IMPREGNATION WITH POLYMER MATERIALS

Изобретение касается производства бетонных (железобетонных) строительных изделий, в частности панелей, блоков, плит, черепицы.
Известен способ пропитки полимерными материалами бетонного строительного изделия, предусматривающий нанесение на его поверхность мономера с последующей его полимеризацией [1]. Такой способ не предназначен для обработки поверхности глазурованных строительных изделий.
Задача изобретения состоит в повышении прочности сцепления глазурного покрытия с поверхностью бетонного строительного изделия.
Технический результат достигается тем, что по способу пропитки полимерными материалами глазурованного бетонного строительного изделия, предусматривающему нанесение на глазурованную поверхность мономера стирола, или акрилонитрила, или метилметакрилата с последующей его полимеризацией, мономер наносят вместе с инициирующей системой, включающей перекись бензоила и диметиланилин, взятые в массовом соотношении 1:0,5, при этом инициирующая система составляет 2% от массы мономера.
Способ поясняется примером.
2
На поверхность бетонного строительного изделия наносят слой суспензии легкоплавкой цветной глазури, подсушивают его на воздухе и закрепляют оплавлением. Затем на глазурованную поверхность изделия наносят мономер стирола, или акрилонитрила, или метилметакрилата с последующей его полимеризацией. Мономер наносят вместе с инициирующей системой, включающей перекись бензоила и диметиланилин, взятые в массовом соотношении 1:0,5, при этом инициирующая система составляет 2% от массы мономера. Расход мономеров вместе с инициирующей системой составляет 1500 мл на 1 м глазурованной поверхности. При этом перекись бензоила выполняет роль инициатора, а диметиланилин является ускорителем распада инициатора на свободные радикалы. Мономеры проникают в толщу образца, отверждаясь по механизму свободнорадикальной полимеризации, связывая глазурное покрытие с бетоном. Полимеризация проходит при комнатной температуре в течение одного часа.
В таблице приведена прочность сцепления глазурного покрытия с поверхностью бетона.
Вид пропитки
Прочность сцепления, кг/см<sup>2</sup>
Без пропитки
3,48
Полистирол
24,3
Полиакрилонитрил
35,84
Полиметилметакрилат
31,41
Предложенный способ позволяет значительно повысить прочность сцепления глазурованного покрытия с поверхностью бетонных изделий, а также «герметизировать» имеющиеся на глазурованной поверхности мелкие дефекты (трещины, непроплавленные участки, сколы и т.д.), обеспечить защиту материала от проникновения в него влаги и загрязнений.
Источник информации
1. Патент №293328 СССР, С04В 41/48, 1971.